"水と、aメタアクリル酸、b少なくとも1種のメタアクリル酸エステル、c式I:R-AOm-BOn-R’で示される少なくとも1種のモノマーから構成される少なくとも1種のポリマー、とを含有する、HASEエマルジョン[式中、-mおよびnは、150未満の非負整数であり、それらの少なくとも一方は0ではなく、-AおよびBは、互いに異なっており、炭素原子を2から4個有するアルキル基を示し、AO基は、好ましくはエチレンオキシドを示し、BO基は、好ましくはプロピレンオキシドを示し、-Rは、重合性不飽和官能基、好ましくはメタクリラートを示し、-R’は、式II:CH3-CH2p-CHCH2rCH3-CH2q-で示される少なくとも1つの基から構成されていることを特徴とする式中、pおよびqは、非負整数を示し、それらの少なくとも一方は0ではなく、5<pq<13であり、rは、0と等しい非負整数である]。式Iで示されるモノマーについて、n=0であり、AOがエチレンオキシドを示し、mが20から40の間であることを特徴とする、請求項1に記載のエマルジョン。6から10の間、好ましくは6.5から8.5の間のpHに部分的または完全に、好ましくは完全に中和されていること、ならびに15から20の間の固形分と、25°Cおよび10rpmで測定された50,000mPa.s未満のBrookfield商標粘度を同時に示すことを特徴とする、請求項1または2のいずれか一項に記載のエマルジョン。エマルジョンに含有される前記ポリマーが、各モノマー重量で、a20から50、好ましくは35から45のメタアクリル酸、b40から70、好ましくは45から55の少なくとも1種のメタアクリル酸エステル、c2から20、好ましくは3から15の式Iで示される少なくとも1種のモノマー、から構成されることを特徴とする、請求項1から3のいずれか一項に記載のエマルジョン。少なくとも1種の連鎖移動剤の存在下で、水と、以下を接触させることにより得られる少なくとも1種のポリマーとを混合することによりHASEエマルジョンを製造する方法:aメタアクリル酸、b少なくとも1種のメタアクリル酸エステル、c前記式Iで示される少なくとも1種のモノマー。式Iで示されるモノマーについて、n=0であり、AOがエチレンオキシドを示し、mが20から40の間であることを特徴とする、請求項5に記載の方法。質量での連鎖移動剤の使用量が、含まれるモノマーの総質量に対して500ppmから10,000ppmの間、好ましくは1,500ppmから6,000ppmの間、非常に好ましくは含まれるモノマーの総質量に対して2,000ppmから5,000ppmの間であることを特徴とする、請求項5または6のいずれか一項に記載の方法。連鎖移動剤が、N-ドデシルメルカプタン、N-デシルメルカプタン、オクチルメルカプタン、1,8-ジメルカプト-3,6-ジオキサオクタンDMDO、CAS:14970-87-7およびチオ乳酸より選択されることを特徴とする、請求項5から7のいずれか一項に記載の方法。6から10の間、好ましくは6.5から8.5の間のpHへのエマルジョンの全体的または部分的中和、好ましくは全体的中和という後段のステップを含むことを特徴とする、請求項5から8のいずれか一項に記載の方法。エマルジョンが、15から20の間の固形分、ならびに25°Cおよび10rpmで測定された50,000mPa.s未満のBrookfield粘度を示すことを特徴とする、請求項5から9のいずれか一項に記載の方法。エマルジョンに含有される前記ポリマーが、各モノマー重量で、a20から50、好ましくは35から45のメタアクリル酸、b40から70、好ましくは45から55の少なくとも1種のメタアクリル酸エステル、c2から20、好ましくは3から15の前記式Iで示される少なくとも1種のモノマー、から構成されることを特徴とする、請求項5から10のいずれか一項に記載の方法。pHが6から10の間、好ましくは6.5から8.5の間である請求項1から4のいずれか一項に記載の前記HASEエマルジョンを、ラテックスを含有する水性配合物に添加すること、および前記配合物に中和剤を場合によって添加することによる、前記配合物を増粘させる方法。前記配合物が水系塗料であることを特徴とする、水性配合物を増粘させる方法。今日まで、そのような会合性モノマーを有するHASEエマルジョンは存在していない。そのようなエマルジョンが、およそ7のpHに中和される、つまり即時使用可能になったときに、乾燥固形分約25でポンプ輸送可能で加工可能になることは、示唆されていない。しかし、そのようなエマルジョンが水性媒体中のラテックスの存在下で高い増粘力を有しながら低い現状粘度viscosityas-isを示すことは、非常に驚くべきことである先に議論された文書EP0013,836A1において詳細に報告された通り当業者の一般的知見に反するため。加えて、これらのエマルジョンが、中和剤を添加せずに、広範囲にわたるせん断速度値で、ラテックスを含有する水性配合物の増粘を可能にすることが実証されている。全体的な利点として、含有するポリマーを合成するために導入された移動剤の割合が調整されているこれらのエマルジョンの幾つかは、水性媒体中のラテックスの存在下で現状粘度と増粘力との絶妙な妥協点を示す。こうして本発明の第一の目的は、水と、aメタアクリル酸、b少なくとも1種のメタアクリル酸エステル、c式I:R-AOm-BOn-R’で示される少なくとも1種のモノマーから構成される少なくとも1種のポリマー、とを含有するHASEエマルジョンである[式中、-mおよびnは、150未満の非負整数であり、それらの少なくとも一方は0ではなく、-AおよびBは、互いに異なっており、炭素原子を2から4個有するアルキル基を示し、AO基は、好ましくはエチレンオキシドを示し、BO基は、好ましくはプロピレンオキシドを示し、-Rは、重合性不飽和官能基、好ましくはメタクリラートを示し、-R’は、式II:CH3-CH2p-CHCH2rCH3-CH2q-で示される少なくとも1つの基から構成されていることを特徴とする式中、pおよびqは、非負整数を示し、それらの少なくとも一方は0ではなく、5<pq<13であり、rは、0から5の間の非負整数、好ましくは0に等しい]。これらのエマルジョンは、式がIであるモノマーについて、n=0であり、AOがエチレンオキシドを示し、mが20から40の間であることを更に特徴とする。これらのエマルジョンは、6から10の間、好ましくは6.5から8.5の間のpHに部分的または完全に、好ましくは完全に中和されていること、ならびにそれらが15から20の間の固形分と25°Cおよび10rpmで測定された50,000mPa.s未満のBrookfield商標粘度を同時に示すことを更に特徴とする。これらのエマルジョンは、含有する前記ポリマーが、各モノマーの重量で、a20から50、好ましくは35から45のメタアクリル酸、b40から70、好ましくは45から55の少なくとも1種のメタアクリル酸エステル、c2から20、好ましくは3から15の前記式Iで示される少なくとも1種のモノマー、から構成されることを更に特徴とする。本発明の第二の目的は、少なくとも1種の連鎖移動剤の存在下で、水と、以下のもの:aメタアクリル酸、b少なくとも1種のメタアクリル酸エステル、c前記式Iで示される少なくとも1種のモノマー、を接触させることにより得られる少なくとも1種のポリマー、とを混合することによりHASEエマルジョンを製造する方法である。この方法は、式Iで示されるモノマーについて、n=0であり、AOがエチレンオキシドを示し、mが20から40の間であることを更に特徴とする。この方法は、質量による連鎖移動剤の使用量doseが、含まれているモノマーの総質量に対して500ppmから10,000ppmの間、好ましくは1,500ppmから6,000ppmの間、非常に好ましくは含まれているモノマーの総質量に対して2,000ppmから5,000の間であることを更に特徴とする。この方法は、連鎖移動剤がN-ドデシルメルカプタン、N-デシルメルカプタン、オクチルメルカプタン、1,8-ジメルカプト-3,6-ジオキサオクタンDMDO、CAS:14970-87-7およびチオ乳酸より選択されることを更に特徴とする。この方法は、6から10の間、好ましくは6.5から8.5の間のpHへのエマルジョンの全体的または部分的中和、好ましくは全体的中和という後のステップを含むことを更に特徴とする。この方法は、エマルジョンが15から20の間の固形分、ならびに25°Cおよび10rpmで測定された50,000mPa.s未満のBrookfield粘度を示すことを更に特徴とする。この方法は、エマルジョンに含有される前記ポリマーが、各モノマー重量で、a20から50、好ましくは35から45のメタアクリル酸、b40から70、好ましくは45から55の少なくとも1種のメタアクリル酸エステル、c2から20、好ましくは3から15の前記式Iで示される少なくとも1種のモノマー、から構成されることを更に特徴とする。本発明の第三の目的は、pHが6から10の間、好ましくは6.5から8.5の間である前記HASEエマルジョンを、ラテックスを含有する水性配合物に添加すること、中和剤を前記配合物に場合によって添加することによる、前記配合物を増粘させる方法からなる。この方法は、前記配合物が水系塗料であることを更に特徴とする。試験のそれぞれは、水および前記ポリマーを混合してポリマーエマルジョンを作ることにより出発する。各ポリマーの組成は、以後に示される詳細には、表1の必須データを参照。各エマルジョンは、水酸化ナトリウム溶液でpH7に完全に中和される。各エマルジョンについては、ポリマーの固形分に応じて、Brookfield商標粘度が10rpm表2および25°Cで測定される。高固形分で加工可能であることが判明しているこれらのエマルジョンの幾つかについて10rpmでのBrookfield商標粘度値が固形分20で50,000mPa.s未満、増粘剤効率試験を結合剤について実施する表3。それを実施するために、中和されたエマルジョンの特定量を、アクリル系結合剤の水溶液に添加する。試験は全て、pH=7に完全に予備中和されており、固形分がポリマーの固形分に対して20のエマルジョン50グラムおよびDSM商標社により販売されているNeocryl商標XK90アクリル系結合剤175グラムが存在するように実施する。試験番号1この試験は、当該技術を例示しており、連鎖移動剤を導入しておらず、各モノマー重量で、a35.5のメタクリル酸、b52.5のアクリル酸エチル、c50の式Iで示されるモノマー、から構成されるポリマーの水性エマルジョンに関する[式中、m=30、n=0、AOはエチレンオキシドを示し、Rはメタクリラート官能基を示し、R’は式II式中、pq=9用語oxoC12EO30により示されるで示される基を示す]。このポリマーは、前記モノマー全てを反応媒体、すなわち水と接触させることにより得られた。この合成は、試験番号2から7に記載されたものに対応するが、連鎖移動剤を導入していない。試験番号2から7これらの試験は、本発明を例示しており、ドデシルメルカプタンである連鎖移動剤を高使用量で導入しており、各モノマー重量で、a35.5のメタクリル酸、b52.5のアクリル酸エチル、c12の式Iで示されるモノマー、から構成されるポリマーの水性エマルジョンに関する[式中、m=30、n=0、AOはエチレンオキシドを示し、Rはメタクリラート官能基を示し、R’は式II式中、pq=9用語oxoC12EO30により示されるで示される基を示す]。このポリマーは、一定量の連鎖移動剤、すなわちドデシルメルカプタンの存在下で、前記モノマー全てを反応媒体、すなわち水と接触させることにより得られた。具体的には、560ppmのメルカプタン試験番号2の存在下でポリマーを合成するために、1リットル反応器に409グラムの二回イオン交換水bipermutatedwaterおよび5.6グラムのドデシル硫酸ナトリウムを量り入れることにより開始する。始動装置内で82°C±2°Cに加熱する。この間に、プレエマルジョンが調製され、ビーカに量り入れられる:-116.8グラムの二回イオン交換水、-1.96グラムのドデシル硫酸ナトリウム、-0.139グラムのドデシルメルカプタン、すなわち含まれているモノマー全ての質量に対して556ppmのメルカプタン、-88.84グラムのメタクリル酸、-131.1グラムのアクリル酸エチル、-30.0グラムのマクロモノマー。次に、6グラムの二回イオン交換水で希釈された0.8グラムの過硫酸アンモニウムが、第一の触媒用に量り取られ、4グラムの二回イオン交換水で希釈された0.08グラムのメタ重亜硫酸ナトリウムが、第二の触媒用に量り取られる。始動装置が適切な温度になったら、2つの触媒が添加されて、重合が84°C±2°Cで2時間行われ、同時にプレエマルジョンを添加する。ポンプが20グラムの二回イオン交換水ですすがれ、84°C±2°Cで1時間煮沸される。最後に、室温まで冷却されてろ過される。試験番号3から7に対応する合成は、メルカプタンの使用量を調整することにより、類似の方式で実施される。観察特定のオキソアルコールをベースとしたモノマーおよび連鎖移動剤の両方を導入している試験のみが固形分25でも低いBrookfield商標粘度値をもたらすことが観察される表2。加えて、これらの完全に予備中和されたエマルジョンそれぞれは、アクリル系結合剤の溶液を効果的に増粘させるのに用いることができる表3。最良の結果は特に、固形分25の場合に10rpmで20,000mPa.s未満のBrookfield商標粘度を有しながら、それにもかかわらずせん断勾配と無関係に有意な増粘をもたらす、試験番号5および6のエマルジョンを用いることにより得られている。それゆえ結果は、商業的利益を有する固形分で安定していて加工可能であり、ノニルフェノールを含まず、水溶液中のラテックスを有利に増粘させる能力を有する、予備中和されたHASEエマルジョンである。試験番号8この試験は、本発明を例示している。それは特に、先に使用されたものと異なる会合性モノマーを導入しているメタクリル-ウレタン結合。それは、ドデシルメルカプタンである連鎖移動剤の一定量を導入しており、各モノマー重量で、a35.5のメタクリル酸、b52.5のアクリル酸エチル、c12の式Iで示されるモノマー、から構成されるポリマーの水性エマルジョンに関する[式中、m=30、n=0、AOはエチレンオキシドを示し、Rはメタクリル-ウレタン官能基を示し、R’は式II式中、pq=9用語oxoC12EO30により示されるで示される基を示す]。このポリマーは、先に記載されたものと同じ手順を利用して、前記モノマー全てを反応媒体、すなわち水と接触させることにより得られた。試験番号9から10この試験は、本発明を例示している。それは特に、これまでの試験で用いられたものと異なる会合性モノマーを導入している試験番号2から7で用いられたものと類似しているが、25倍オキシエチル化されており、この場合の会合性モノマーの割合は10および15である。それらは、ドデシルメルカプタンである連鎖移動剤の一定量を導入しており、各モノマー重量で、a33.5および37.5のメタクリル酸試験9および10、b52.5のアクリル酸エチル、c10.0および15.0の式Iで示されるモノマー、から構成されるポリマーの水性エマルジョンに関する[試験番号9および10式中、m=25、n=0、AOはエチレンオキシドを示し、Rはメタクリラート官能基を示し、R’は式II式中、pq=9用語oxoC12EO30により示されるで示される基を示す]。このポリマーは、先に記載されたものと同じ手順を利用して、前記モノマー全てを反応媒体、すなわち水と接触させることにより得られた。観察試験8から10による結果は、試験番号2から7により得られた結果を確証している。低いBrookfield商標粘度値が、観察される。それゆえ結果は、商業的利益を有する固形分で安定していて加工可能であり、ノニルフェノールを含まず、水溶液中のラテックスを有利に増粘させる能力を有する、予備中和されたHASEエマルジョンである。試験番号11から15これらの試験は、本発明以外の領域を例示する。それらは特に、これまでの試験で用いられたものと異なる、ノニルフェノールを含まない会合性モノマーを導入している。それらは、2110ppmの連鎖移動剤、すなわちドデシルメルカプタンを導入している試験13から15または導入していない試験11および12。上記試験は、各モノマー重量で下記から構成されるポリマーの水性エマルジョンに関するものである:a35.5のメタクリル酸、b52.5のアクリル酸エチル、c12.5のモノマー、すなわち:試験番号11では、式Iで示されるモノマー[式中、m=36、n=0、AOはエチレンオキシドを示し、Rはメタクリラート官能基を示し、R’は2-ヘキシル1-ドデカニルを示す用語isoC20EO36により示される]、試験番号12では、式Iで示されるモノマー[式中、m=25、n=0、AOはエチレンオキシドを示し、Rはメタクリラート官能基を示し、R’は炭素原子を12個有する直鎖状アルキル基を示す用語C12EO25により示される]、試験番号13では、試験番号11で示されるものと同じモノマー、試験番号14では、式Iで示されるモノマー[式中、m=23、n=0、AOはエチレンオキシドを示し、Rはメタクリラート官能基を示し、R’は炭素原子を12個有する直鎖状アルキル基を示す]、試験番号15では、試験番号14で示されるものと同じモノマーである。この特定の試験は、5,600ppmのメルカプタンを導入している。これらのポリマーは、先に記載されたものと同じ手順を利用して、前記モノマー全てを反応媒体、すなわち水と接触させることにより得られた。観察試験番号11から15により、本発明以外のモノマーを選択することまたは連鎖移動剤を使用しないと選択することが、10rpmでのBrookfield商標粘度を、固形分の関数として急激に上昇させることが観察される。それゆえ、これらのエマルジョンはいずれも、過度に粘性になる可能性があるため、予備中和に適さない。最大量の連鎖移動剤5,600ppmを導入している試験番号7と15を比較すると、観察されるとおり、本発明のエマルジョンでレオロジーに関してより良好な結果が得られなければならない。試験番号11から15では、固形分20であり加工可能である予備中和されたエマルジョンが得られないため、アクリル系結合剤で試験することができなかった。試験番号16この試験は、本発明以外の領域を例示しており、COATEX商標社により名称Rheotech商標2100として販売されている、ノニルフェノールを含有するHASEポリマーのエマルジョンを導入している。観察非常に低いBrookfield商標粘度値が、せん断勾配とは無関係に、固形分25およびラテックス結合剤に対する顕著な増粘力であっても、10rpmで観察される。それでもこのエマルジョンは、ノニルフェノールを含有している。試験番号17から18これらの試験は、本発明以外の領域を例示しており、ROHMHAAS商標社により名称Acrysol商標TT615およびAcrysol商標TT935として販売されている、本発明の特定のモノマーを含有していないHASEポリマーのエマルジョンを導入している。観察これらのエマルジョンはいずれも、現状粘度に関して満足のいくものではなく、10rpmでのBrookfield商標粘度値は、固形分10でも極めて高い。これらは、アクリル系結合剤に関して試験されなかった。この表を参照すると、本発明のエマルジョンが非常に様々なレオロジー挙動のパレットを配合物に得させることが、観察される。これは、一般の増粘効率とエマルジョンの加工可能性の間で最良の妥協点が試験番号4、5、および6について得られることを述べている。試験番号19から21これらの試験は、本発明を例示しており、ドデシルメルカプタンである連鎖移動剤を高使用量で導入しており本発明の製造方法の好ましい変形例、各モノマー重量で、a35.5のメタクリル酸、b52.5のアクリル酸エチル、c12.0の式Iで示されるモノマー、から構成されるポリマーの水性エマルジョンに関する[式中、AOはエチレンオキシドを、そしてBOはプロピレンオキシドを示し、Rはメタクリラート官能基を示し、R’は式II式中、pq=9用語oxoC12EO30により示されるで示される基を示す]。試験番号19では、m=50、n=0試験番号20では、m=40、n=10試験番号21では、m=15、n=0これらのポリマーは、560ppmのドデシルメルカプタンの存在下で、前記モノマー全てを反応媒体、すなわち水と接触させることにより得られた。それゆえ、試験番号2に比較して、エチレンオキシド基およびプロピレンオキシド基の数が、この場合は変わっている。試験番号22から24これらの試験は、本発明を例示しており、ドデシルメルカプタンである連鎖移動剤を高使用量で導入しており本発明の製造方法の好ましい変形例、各モノマー重量で、a試験番号22、23および24でそれぞれ38、36および33のメタクリル酸、b試験番号22、23および24でそれぞれ57、56および54のアクリル酸エチル、c試験番号22、23および24でそれぞれ5、8および15の式Iで示されるモノマー、から構成されるポリマーの水性エマルジョンに関する[式中、AOはエチレンオキシドを示し、m=30、n=0、Rはメタクリラート官能基を示し、R’は式II式中、pq=9、r=0用語oxoC12OE30により示されるで示される基を示す]。これらのポリマーは、560ppmのドデシルメルカプタンの存在下で、前記モノマー全てを反応媒体、すなわち水と接触させることにより得られた。それゆえ、試験番号2に比較して、エチレンオキシド基およびプロピレンオキシド基の数が、この場合は変わっている。エマルジョンの現状粘度値が、表4に示されている。結果が実際に、固形分25でも予備中和された安定した加工可能なエマルジョンであることが、確証された。10および100rpmでのBrookfield商標粘度値mPa.sでのBrook10T、Brook100T、Stormer商標KUおよびICI商標の粘度値、ならびに10rpmでのBrookfield商標粘度とICI商標粘度の間の比が、表5に記録されているこれまでの試験と同じ手順。それらが塗料を効率的に増粘させることが、確証された。"